(57)【要約】      （修正有）【課題】缶胴壁の厚みが極めて薄いにもかかわらず、座屈が有効に防止されたアルミシームレス缶を提供する。【解決手段】底部３と薄肉化された胴部１とを有するアルミシームレス缶１０において、底部３が、中央部に位置する上方に膨らんだドーム部３ａと、ドーム部３ａの周縁から降下した接地部３ｂと、接地部３ｂから外方かつ上方に傾斜して延びて胴部１の下端に連なるチャイム部３ｃとからなり、ドーム部３ａの中心厚み（Ｔ０）が０．２４５〜０．２６５ｍｍの範囲にあり、胴部１における最薄肉部Ｙの厚み（ＴＷ）が、ドーム部３ａの中心厚み（Ｔ０）の３０〜４２％の範囲にあり、かつ最薄肉部Ｙが胴部１の長さの少なくとも５０％以上にわたって存在しており、チャイム部３ｃと胴部１との境界Ｘ１から５ｍｍ上方に位置する基準部１ａでの胴部厚み（Ｔ１）が０．１３７〜０．１７７ｍｍの範囲にある。【選択図】図１
2018177289.tif 000002
【特許請求の範囲】
【請求項１】
底部と薄肉化された胴部とを有するアルミシームレス缶において、
前記底部が、中央部に位置する上方に膨らんだドーム部と、該ドーム部周縁から降下した接地部と、該接地部から外方かつ上方に傾斜して延びて前記胴部下端に連なるチャイム部とからなり、
前記ドーム部の中心厚み（Ｔ０）が０．２４５〜０．２６５ｍｍの範囲にあり、
前記胴部における最薄肉部の厚み（ＴＷ）が、前記ドーム部の中心厚み（Ｔ０）の３０〜４２％の範囲にあり、かつ該最薄肉部が胴部長さの少なくとも５０％以上にわたって存在しており、
前記チャイム部と前記胴部との境界Ｘ１から５ｍｍ上方に位置する基準部での胴部厚み（Ｔ１）が０．１３７〜０．１７７ｍｍの範囲にあることを特徴とするアルミシームレス缶。
【請求項２】
前記最薄肉部の厚み（ＴＷ）と前記厚み（Ｔ１）との比（ＴＷ／Ｔ１）が０．４９〜０．６９の範囲にある請求項１に記載のアルミシームレス缶。
【請求項３】
１０８０Ｎ以上の軸荷重強度を有している請求項１または２に記載のアルミシームレス缶。
【請求項４】
前記基準部でのビッカース硬度が９５〜１１５の範囲にある請求項１乃至３の何れかに記載のアルミシームレス缶。
【発明の詳細な説明】
【技術分野】
【０００１】
本発明は、アルミシームレス缶に関するものであり、より詳細には、胴部が極薄肉化されているアルミシームレス缶に関する。
【背景技術】
【０００２】
各種金属或いは合金からなる素板を打抜き、次いでパンチとダイスを用いて、絞り−再絞り加工、さらに繰り返しのしごき加工を行うことにより、継ぎ目が無く、外観に優れているばかりか、底蓋の巻締め加工が不要なシームレス缶を製造する方法が、古くから実用化されている。
【０００３】
このようなシームレス缶は、缶胴が薄肉化されているため、軽量性に優れており、特にアルミニウムは加工し易いことから、アルミニウム製のシームレス缶は、飲料等の用途に広く使用されている。
【０００４】
ところで、シームレス缶では、缶胴部の薄肉化に伴い、耐圧強度が低下し、例えば容器内圧力（例えば、ビールや炭酸飲料などの内容物による自生圧力）により、缶底部がバックリングするなどの問題を生じる。特にアルミシームレス缶は、このような問題を生じ易く、アルミ素材の化学組成についての検討に加え、底部のバックリングを防止するための缶底部の形状について種々の提案がなされている。
【０００５】
例えば、特許文献１には、シームレス缶について、底部中心部分を上方に膨らんだドーム部（ボトムパネルドーム部）とし、このドーム周縁に連なる接地部と、接地部から外方に傾斜して延びているチャイム部（ボディウオールテーパー部）とが設けられている底部の形態が示されている。即ち、この形態では、チャイム部の上端が、薄肉化されている胴部に連なっている。
現在、市販されている多くのシームレス缶の底部は、上記のような形態が採用されている。
【先行技術文献】
【特許文献】
【０００６】
【特許文献１】特開平１１−１２３４８１号公報
【発明の概要】
【発明が解決しようとする課題】
【０００７】
しかしながら、絞り−しごき加工技術の進歩に伴う缶胴壁の極薄肉化に伴い、耐圧強度の点では満足し得るとしても、軸荷重強度が低下することにより座屈を生じ易くなるという問題があり、このため、その改善が求められている。
【０００８】
従って本発明の目的は、缶胴壁の厚みが極めて薄いにもかかわらず、座屈が有効に防止されたアルミシームレス缶を提供することにある。
【課題を解決するための手段】
【０００９】
本発明によれば、底部と薄肉化された胴部とを有するアルミシームレス缶において、
前記底部が、中央部に位置する上方に膨らんだドーム部と、該ドーム部周縁から降下した接地部と、該接地部から外方かつ上方に傾斜して延びて前記胴部下端に連なるチャイム部とからなり、
前記ドーム部の中心厚み（Ｔ０）が０．２４５〜０．２６５ｍｍの範囲にあり、
前記胴部における最薄肉部の厚み（ＴＷ）が、前記ドーム部の中心厚み（Ｔ０）の３０〜４２％の範囲にあり、かつ該最薄肉部が胴部長さの少なくとも５０％以上にわたって存在しており、
前記チャイム部と前記胴部との境界Ｘ１から５ｍｍ上方に位置する基準部での胴部厚み（Ｔ１）が０．１３７〜０．１７７ｍｍの範囲にあることを特徴とするアルミシームレス缶が提供される。
【００１０】
本発明のアルミシームレス缶においては、
（１）前記最薄肉部の厚み（ＴＷ）と前記厚み（Ｔ１）との比（ＴＷ／Ｔ１）が０．４９〜０．６９の範囲にあること、
（２）１０８０Ｎ以上の軸荷重強度を有していること、
（３）前記基準部でのビッカース硬度が９５〜１１５の範囲にあること、
が好適である。
【発明の効果】
【００１１】
本発明のアルミシームレス缶は、最薄肉部が胴部長さの少なくとも５０％以上の範囲にあり、底部の中心となるドーム部の中心厚み（Ｔ０）が０．２４５〜０．２６５ｍｍの範囲にある。この中心厚み（Ｔ０）は、この缶の成形に用いる素板の厚みよりもドーミング加工によりやや薄くなっている。従って、本発明において、胴部における最薄肉部の厚み（ＴＷ）が底部におけるドーム部の中心厚み（Ｔ０）の３０〜４２％の範囲にあるということは、このアルミシームレス缶は、素板が薄肉化され、胴部が薄肉化され、かつ胴部における薄肉化胴部の割合が大きいことを示している。
【００１２】
即ち、本発明のアルミシームレス缶は、薄肉の素板を用いて缶胴部が極薄肉に成形加工されているにもかかわらず、底部に近い位置での胴部厚み（Ｔ１）を一定の範囲に設定しておくことにより、例えば１０８０Ｎ以上の極めて高い軸荷重強度を確保することができ、この結果、座屈を有効に防止でき、従って、缶の一層の薄肉化が可能となったものである。
このような高い軸荷重強度を示す本発明のアルミシームレス缶は、ネックイン加工、フランジ加工あるいは充填時の二重巻締加工時等において、缶軸方向への大きな圧縮荷重が加わった場合にも座屈が有効に防止されているため、歩留りが高く、生産性に優れており、工業上極めて有用である。
【図面の簡単な説明】
【００１３】
【図１】本発明のアルミシームレス缶の概略側断面図。
【図２】図１のアルミシームレス缶の要部拡大図。
【図３】図１のアルミシームレス缶を製造するための打抜き及び絞り加工工程の概略を示す図。
【図４】図３の絞り工程後に実施されるしごき加工工程の概略を示す図。
【図５】図４のしごき加工後に行われるドーミング工程を説明するための図。
【図６】軸荷重強度の測定方法を説明するための図。
【発明を実施するための形態】
【００１４】
＜アルミシームレス缶の形態＞
本発明のアルミシームレス缶は、後述する薄肉の素板を用いての打抜き、絞り、再絞り−しごき加工及びドーミング加工を行った後、洗浄乾燥、外面印刷、仕上げニス塗布焼付、内面塗料塗布焼付、ネックイン加工及びフランジ加工等の後加工を行うことにより得られるものであり、図１に示す形態を有している。
【００１５】
図１及び要部拡大図である図２を参照して、全体として１０で示す本発明のアルミシームレス缶（以下、単にシームレス缶と呼ぶことがある）は、外面がストレートな直胴形状となっている胴部１と、胴部１の下部を閉じている底部３とを有しており、胴部１の上部は、絞られたネックイン部５に連なっており、ネックイン部５の上端には、フランジ部７が形成されている。
かかる形態において、胴部１と底部３との境界Ｘ１、及び胴部１とネックイン部５との境界Ｘ２を次のように定義する。即ち、境界Ｘ１は、チャイム部３ｃの外面傾斜線と缶胴外面垂直線の交点部位と定義し、境界Ｘ２は、缶胴外面垂直線がネックイン部５への曲線との離脱点と定義する。
【００１６】
このようなシームレス缶１０において、底部３の中央部分は、上方に膨らんだドーム部３ａとなっており、このドーム部３ａの周縁部分から降下した接地部３ｂが形成されており、さらに、接地部３ｂからは外方且つ上方に向かって傾斜して延びているチャイム部３ｃが形成されており、このチャイム部３ｃの上端が胴部１に連なっている。このような形態の底部３において、チャイム部３ｃと胴部１との間には明確な境界Ｘ１が存在している。
上記のような底部３の形態自体は、従来公知のアルミシームレス缶も同じである。
【００１７】
本発明のアルミシームレス缶１０においては、先ず、底部３の中心部Ｃ０での厚み（Ｔ０）が０．２４５〜０．２６５ｍｍの範囲にある。即ち、この部分の厚み（Ｔ０）は、後述する打抜き加工、絞り加工、再絞り及びしごき加工、さらにはドーミング加工によってやや薄くなっているが、この厚み（Ｔ０）を基準として、胴部１の薄肉化の程度を評価することができる。
【００１８】
また、このようなシームレス缶１０では、胴部１の外面はストレートな直線となっているが、胴部１の長さＨの少なくとも５０％以上好ましくは５０〜９０％の範囲にわたって、最薄肉部Ｙとなっており、この最薄肉部Ｙの下方の領域Ｚが、上方から下方に向かって厚みが漸次増大しているテーパー領域となっている。即ち、胴部１の半分もしくはそれ以上が最薄肉部Ｙとなっているということは、胴部１の少なくとも中心Ｃ１は最薄肉部Ｙとなっている。上記テーパー領域の傾斜角度は一定でもよいが、最薄肉部Ｙからの傾斜角度が徐々に大きくなる２段以上の数段階であることが好ましい。また、曲面状であってもよい。傾斜角度を数段階にすることにより、軸荷重強度が向上するため、容器をより軽量化にすることができる。
【００１９】
さらに、上記の最薄肉部Ｙでの厚み（ＴＷ）は、前述した底部３の中心部Ｃ０での厚み（Ｔ０）の３０〜４２％、特に３５〜４１％（以下、板厚比と呼称することがある）の範囲にある。即ち、本発明のシームレス缶１０では、後述するしごき加工によって、胴部１の半分以上が成形限界に近い領域まで極薄肉化されている。因みに、板厚比が上記の上限値よりも大きくなるようにしごき加工を行うと、軽量化が不十分になる虞があり、下限値よりも下回ると、しごき加工時に缶胴が破胴し成形できなくなる虞がある。
【００２０】
ところで、上記のようにしごき加工により成形限界に近い領域まで極薄肉化が行われると、ネックイン加工、フランジ加工あるいは充填時の二重巻締加工時等に際して胴部１の下方部分に座屈変形が発生する虞が生じるため、従来では、このような極薄肉化が行われたシームレス缶は知られていない。
しかるに、本発明のシームレス缶１０は、上記のような極薄肉化が行われていると同時に、１０８０Ｎ以上、特に１２００Ｎ以上の軸荷重強度を示す。これにより、耐座屈性が大きく向上したものとなっている。
上記の軸荷重強度は、後述する実施例で説明されている方法で測定される（図６参照）。
【００２１】
本発明においては、上記のように大きな軸荷重強度を持たせるため、チャイム部３ｃの近傍での厚みが若干厚肉となるようにしごき加工が行われている。即ち、チャイム部３ｃと胴部１との境界Ｘ１から５ｍｍ上方に位置する部分１ａでの厚み（Ｔ１）が０．１３７〜０．１７７ｍｍの範囲となるように厚み調整しておくことにより、上記のような軸荷重強度を得ることができる。
即ち、このシームレス缶１０に圧縮荷重が加わると、胴部１の厚みが薄くなる程、単位面積当たりの応力が増大し、この結果、チャイム部３ｃが外側に押し広げられやすくなり、この結果、座屈を生じ易くなる。しかるに、本発明では、胴部１が極薄肉化されているにもかかわらず、チャイム部３ｃの近傍での厚みが上記範囲となるように設定されているため、軸荷重強度が高く、耐座屈性が大きく向上している。
【００２２】
座屈変形は境界Ｘ１から１５ｍｍ上方近傍を中心として缶胴が菱形形状に凹む現象であり、凹みの下端が境界Ｘ１から５ｍｍ上方近傍である。即ち、境界Ｘ１から５ｍｍ上方に位置する部分１ａ（以下、基準部と略す）の厚み（Ｔ１）を設定しているのは、この基準部１ａが座屈変形を生じるときの曲げ変形部分であり、その厚みが曲げ変形に対する抵抗となり、軸荷重強度に大きな影響を与えるためである。基準部１ａの板厚設定は、しごきパンチの形状及び最終しごきダイ内径を調整することにより、確実に行うことができる。
【００２３】
上記基準部１ａよりもチャイム部３に近い領域では、チャイム部３ｃ上端の円形形状効果により曲げ変形への影響が小さく、軸荷重強度と厚みとの相関性が希薄である。また、上記基準部１ａよりもチャイム部３から遠い領域では、凹み下端の曲げ変形への影響が小さく、軸荷重強度と厚みとの相関性が希薄である。
【００２４】
また、本発明においては、基準部１ａでの厚み（Ｔ１）が上記範囲内であると共に、最薄肉部Ｙでの厚み（ＴＷ）と前記厚み（Ｔ１）との比（ＴＷ／Ｔ１）が０．４９〜０．６９の範囲にあることが好適である。このように胴部１の厚みを調整することにより、軸方向荷重に対する応力が均等に分散され、局部的な応力集中が回避され、高い軸荷重強度を確保することができる。この範囲を上回ると軽量化が不十分となる虞があり、下回るとしごき加工での破胴が発生する虞がある。
【００２５】
さらに、本発明のシームレス缶１０では、上記のような厚み調整により軸荷重強度が高く設定されていると共に、基準部１ａでのビッカース硬度が９５〜１１５の範囲にある。本発明では、シームレス缶１０の成形に用いるアルミ素材の材質を選定することにより、この基準部１ａでのビッカース硬度を上記範囲に設定することができる。この範囲を上回るとドーミング加工時にチャイム部にシワが発生する虞があり、下回ると軸荷重強度が不足する虞があり、また底部の耐圧強度が不足する虞がある。
【００２６】
＜アルミシームレス缶１０の製造＞
上記のような形態を有する本発明のアルミシームレス缶１０は、それ自体公知のアルミ製素板を用いての成形加工により製造される。
成形加工により供されるアルミ製素板は、純アルミニウムであってもよいが、アルミニウムと他の金属との合金、例えば、マグネシウムやマンガンなどを含むアルミニウム合金であることが好ましい。特に、本発明では、高い耐圧強度を確保するという観点から、Ｓｉを０．１〜０．４質量％、Ｆｅを０．２８〜０．５０質量％、Ｃｕを０．１５〜０．２５質量％、Ｍｎを０．８〜１．４質量％、Ｍｇを１．０〜１．６質量％程度含むアルミ合金が好適に使用され、より好適にはＳｉを０．１〜０．４質量％、Ｆｅを０．２８〜０．５０質量％、Ｃｕを０．１５〜０．２５質量％、Ｍｎを０．９〜１．４質量％、Ｍｇを１．３〜１．６質量％程度含むアルミ合金が使用される。
このようなアルミ製素板は、必要により、陽極酸化、化成処理、電解処理等によって表面に酸化膜や表面処理皮膜が形成されていてもよい。
また、過酷なしごき成形に対する耐性を確保及び缶体の耐圧強度や軸荷重強度を得るために、この素板は、２０５℃で１０分間の空焼きを行ったあとの引張強度が２８０〜３３０ＭＰａであることが好ましく、かつ空焼き前の引張強度が２９０〜３６０ＭＰａであることが好ましく、２０５℃で１０分間の空焼きを行ったあとの引張強度が２９５〜３２５ＭＰａであり、かつ空焼き前の引張強度が３１０〜３５０ＭＰａであることがより好ましい。この範囲を上回るとしごき成形時に破胴する虞があり、下回ると耐圧強度や軸荷重強度が不足する虞がある。
【００２７】
上記のようなアルミ製素板を用いての成形加工は、通常通り打抜き加工、絞り加工、しごき加工及びドーミング加工により行われ、ドーミング加工後は、適宜、トリミング、洗浄乾燥、外面印刷、仕上げニス塗布焼付、内面塗料塗布焼付、ネックイン加工及びフランジ加工を行うことにより、図１に示す形態の本発明のアルミシームレス缶１０が得られる。
【００２８】
前述したアルミ製素材からなる素板１１の厚みは、先にも述べたように、図１における底部３の中心部Ｃ０での厚み（Ｔ０）に近い厚みを有するものであり、本発明では、０．２５５〜０．２７５ｍｍにすることによって缶を軽量化してある。
【００２９】
かかる素板１１は、図３（ａ）に示す打抜きパンチ１５と打抜きダイ１７による打抜き加工で円板１３を得、図３（ｂ）に示す絞りダイ２１と絞りパンチ２５で絞りカップ（有底筒状体）１９を得、図４に示すリドローダイ３１、複数のしごきダイ３３ａ〜３３ｃとしごきパンチ４３で再絞りしごき加工を行った後、ドーミングダイ３９でドーミング加工を行い、ストリッパフィンガ３５でパンチ４３から引き抜くことによりブランク缶２０が得られる。ドーミング加工時にはチャイム部外面は、チャイム部形成のためホールドダウンリング３７で押さえられる。ドーミング加工によりパンチ４３に接触している缶胴は約３ｍｍチャイム側に引き込まれる。
【００３０】
上記のようなしごき加工工程において、図４では、しごきダイが３個配置されており、３段でしごき加工が行われるようになっているが、このしごきダイの数は３個に限定されるものではなく、目的とする薄肉化の程度に応じて、適宜の数とすることができ、１個のダイで１段でのしごき加工とすることもできるし、２またはそれ以上の数のダイを配置して、複数段でのしごき加工とすることができる。勿論、しごきダイを複数個、加工方向に沿って配列し、しごき加工を多段で行う場合には、加工方向下流側にいくにしたがい、その内径（加工径）が小さくなっている。
何れにしろ、本発明のシームレス缶１０を成形するためには、最後のしごきダイ（図４の例ではダイ３３ｃ）の内径が、図１のシームレス缶１０の最薄肉部Ｙでの外径にほぼ相当する。
このようなしごき加工は、先にも述べたように、最薄肉部Ｙでの厚み（ＴＷ）が底部３の中心部Ｃ０での厚み（Ｔ０）の３０〜４２％、特に３５〜４１％の範囲となるように行われる。
【００３１】
さらに、本発明のシームレス缶１０を成形するために、上記のパンチ４３は、下方部分が先細形状となっており、このようなパンチ４３を用いてのしごき加工及びドーミング加工により、胴部１の下方部分に前述したテーパー領域Ｚが形成され且つ基準部１ａでの厚みが所定の範囲となるように設定されている。
【００３２】
図５に示すようにホールドダウンリング３７の内周面は、図１のシームレス缶１０の底部３のチャイム部３ｃ及び接地部３ｂの側面に対応する形状を有している。
また、ドーミングダイ３９の上面は、シームレス缶１０の底部３の中央部分のドーム部３ａに対応する形状を有している。
【００３３】
このようにして図１に示されているシームレス缶１０が有する厚み及び形態が形成されることとなる。
例えば、パンチ４３のチャイム部及びその近傍相当部形状としごきダイ３３ｃの内径を調整することにより、境界Ｘ１から５ｍｍ上方の基準部１ａの厚み（Ｔ１）を前述の所定範囲内にし、且つ最薄肉部Ｙの厚み（ＴＷ）と基準部１ａでの厚み（Ｔ１）との比（ＴＷ／Ｔ１）を所定の範囲に調節することができる。
【００３４】
このようにして得られたブランク缶２０は、次の後工程で、必要により、トリミング、外面印刷、仕上げニス塗布焼付、内面塗料塗布焼付が行われた後、それ自体公知のダイネック加工あるいはロールネック加工等のネックイン加工により、段形状あるいはスムース形状のネックイン部５が形成され、さらに、フランジ加工によりフランジ部７が形成され、図１に示す形態のアルミシームレス缶１０として使用に供される。
【００３５】
このような本発明のアルミシームレス缶１０では、前述したしごき加工及びドーミング加工により形状及び厚み調整されているため、ブランク缶２０の時点から軸荷重強度が1０８０Ｎ以上、特に１２００Ｎ以上となっている。
【００３６】
本発明のアルミシームレス缶は、胴部壁が極薄肉化されていながら軸荷重強度が高く、耐座屈性が大きく向上しており、ネックイン加工、フランジ加工あるいは充填時の二重巻締加工時等座屈が有効に防止されているため、極薄肉化による軽量化を工業的に実施する上で極めて有用である。
【実施例】
【００３７】
以下の実施例及び比較例において、各種物性の測定は以下の方法により行った。
＜缶肉厚測定方法＞
得られたアルミシームレス缶の測定対象部の缶底中央部、缶胴中央部、及びチャイム部上方近傍を切り出し、樹脂で固定し、断面を切り出し、鏡面に研磨し、該当部の断面について光学顕微鏡と基準スケールを用いて、金属層の厚みを測定した。
測定は、缶胴中心部（Ｃ１）、缶底のドーム中央部（Ｃ０）、及び上記の基準部１ａを測定点とし、それぞれ、厚みＴＷ、Ｔ０、Ｔ１とした。
【００３８】
＜ビッカース硬度測定方法＞
得られたアルミシームレス缶のチャイム部上方近傍を切り出し、樹脂で固定し、断面を切り出し、鏡面に研磨し、基準部１ａの断面についてＪＩＳ  Ｚ２２４４に準じてビッカース硬度（Ｈｖ）を測定した。測定点は基準部１ａである。
【００３９】
＜軸荷重強度の評価＞
得られたアルミシームレス缶の軸荷重強度評価方法を図６に示す。
即ち、図６に示すように、缶１０の開口部に治具１００を挿入し、プレート１１０を介して治具１００の上面と缶底の間に圧縮試験機で荷重をかけ、座屈直前の最大荷重を軸荷重強度とした。
【００４０】
＜缶重量の評価＞
缶重量の評価指標として缶体の金属部分のみの重量を指標とした。即ち、外面印刷、仕上げニス、内面塗料等を設ける前の缶体の重量を測定して、次の評点とした。
○：金属部分重量が１１．０ｇ未満である
×：金属部分重量が１１．０ｇ以上である
【００４１】
＜実施例１＞
組成が、Ｓｉ０．２６質量％、Ｆｅ０．３０質量％、Ｃｕ０．２２質量％、Ｍｎ１．２質量％、Ｍｇ１．３８質量％、残部がアルミニウムであり、厚みが０．２６５ｍｍのアルミニウム合金板を加工用の素板として用意した。この素板の２０５℃、１０分空焼き後の引張り強度（ＪＩＳ  Ｚ２２４１、試験片第５号に準拠）は３１５ＭＰａ、空焼き前の引張り強度は３２８ＭＰａであった。
【００４２】
上記の素板（アルミニウム合金板）を、図３、図４に示す打抜き、絞り、再絞り−しごき（ドーミング加工を含む）、トリミング、洗浄乾燥、外面印刷、仕上げニス塗布焼付、内面塗料塗布焼付、ネックイン加工及びフランジ加工を経て、缶胴内径６６ｍｍ、高さ１２２ｍｍ、開口部内径５５ｍｍの３５０ｍｌ用シームレス缶（絞りしごき缶）を作製した。ネックイン部はダイ加工でスムース形状である。
缶胴形状は、次のとおりである。下記高さは底部の接地部最下端（即ち接地点）からの高さで表示した。
境界Ｘ２高さ：１０３ｍｍ
最薄肉部Ｙ上端高さ：９９ｍｍ
最薄肉部Ｙと第１テーパー領域の境界Ｋ１高さ：４０ｍｍ
第１テーパー領域と第２テーパー領域の境界Ｋ２高さ：１５ｍｍ
基準部１ａ高さ：１２ｍｍ
境界Ｘ１高さ：７ｍｍ
即ち、缶胴ストレート部長さＨ、最薄肉部長さＹ及びテーパー領域Ｚ長さは、以下の通りである。
缶胴ストレート部長さＨ：９６ｍｍ
最薄肉部長さＹ：５９ｍｍ
テーパー領域Ｚ長さ：３３ｍｍ
（第１テーパー領域長さ：２５ｍｍ、第２テーパー領域長さ：８ｍｍ）
【００４３】
また、しごき加工のパンチ４３の形状、及び最終しごきダイ内径調整により、表１に示すように、底部３の中心部（Ｃ０）での厚み（Ｔ０）、缶胴最薄肉部厚み（ＴＷ）と基準部１ａの厚み（Ｔ１）、（ＴＷ／Ｔ１）比となるように設定した。テーパー領域Ｚにおいて、境界Ｋ２部厚みは、最薄肉部厚みＴＷよりも０．０２４ｍｍ厚くした。
得られたシームレス缶について軸荷重強度、基準部１ａでのビッカース硬度を測定し、結果を表１に示した。
【００４４】
＜実施例２＞
素板として用いるアルミニウム合金板の組成を、Ｓｉ０．３２質量％、Ｆｅ０．４３質量％、Ｃｕ０．２０質量％、Ｍｎ０．８７質量％、Ｍｇ１．０９質量％に変更し、２０５℃１０分空焼き後の引張り強度が２８４ＭＰａ、空焼き前の引張り強度が３０１ＭＰａの合金板を素板として用いた以外は、実施例１と同様にしてシームレス缶を作製し、軸荷重強度及びビッカース硬度の測定を行った。結果を表１に示す。
【００４５】
＜実施例３＞
しごきパンチ４３の先端近傍形状としごきダイ内径を変更し、基準部１ａでの厚みＴ１を０．１７７ｍｍ、ＴＷを０．０８７ｍｍに変更した以外は実施例１と同様にしてシームレス缶を作製し、軸荷重強度及びビッカース硬度の測定を行った。結果を表１に示す。
【００４６】
＜実施例４＞
しごきパンチ４３の先端近傍形状としごきダイ内径を変更し、基準部１ａでの厚みＴ１を０．１３７ｍｍ、ＴＷを０．０９４ｍｍに変更した以外は実施例１と同様にしてシームレス缶を作製し、軸荷重強度及びビッカース硬度の測定を行った。結果を表１に示す。
【００４７】
＜実施例５＞
素板として用いるアルミニウム合金板の厚みを０．２５５ｍｍに変更し、かつしごきパンチ４３の先端近傍形状としごきダイ内径を変更して基準部１ａでの厚みＴ１を０．１５７ｍｍ、ＴＷを０．０８８ｍｍに変更した以外は実施例１と同様にしてシームレス缶を作製し、軸荷重強度及びビッカース硬度の測定を行った。結果を表１に示す。
【００４８】
＜実施例６＞
素板として用いるアルミニウム合金板の厚みを０．２７５ｍｍに変更し、かつしごきパンチ４３の先端近傍形状としごきダイ内径を変更して基準部１ａでの厚みＴ１を０．１５７ｍｍ、ＴＷを０．０９８ｍｍに変更した以外は実施例１と同様にしてシームレス缶を作製し、軸荷重強度及びビッカース硬度の測定を行った。結果を表１に示す。
【００４９】
＜比較例１＞
しごきパンチ４３の先端近傍形状としごきダイ内径を変更し、基準部１ａでの厚みＴ１を０．１３２ｍｍ、ＴＷを０．０９６ｍｍに変更した以外は実施例２と同様にしてシームレス缶を作製し、軸荷重強度及びビッカース硬度の測定を行った。結果を表１に示す。
【００５０】
＜比較例２＞
しごきパンチ４３の先端近傍形状としごきダイ内径を変更し、基準部１ａでの厚みＴ１を０．１３２ｍｍ、ＴＷを０．０９６ｍｍに変更した以外は実施例１と同様にしてシームレス缶を作製し、軸荷重強度及びビッカース硬度の測定を行った。結果を表１に示す。
【００５１】
＜比較例３＞
素板として用いるアルミニウム合金板の組成を、Ｓｉ０．３２質量％、Ｆｅ０．４３質量％、Ｃｕ０．２０質量％、Ｍｎ０．８７質量％、Ｍｇ１．０９質量％で、２０５℃１０分空焼き後引張り強度が２８４ＭＰａ、空焼き前引張り強度が３０１ＭＰａで、板厚０．２９０ｍｍに変更し、しごきパンチ４３の先端近傍形状としごきダイ内径を変更し、Ｔ１が０．１４５ｍｍ、ＴＷが０．１０５ｍｍ、境界Ｋ２部厚みが最薄肉部厚みＴＷよりも０．０１７ｍｍ厚くした以外は実施例１と同様にしてシームレス缶を作製し、軸荷重強度及びビッカース硬度の測定を行った。結果を表１に示す。
【００５２】
【表１】
2018177289.tif 000003
【符号の説明】
【００５３】
１：胴部
３：底部
３ａ：ドーム部
３ｂ：接地部
３ｃ：チャイム部
５：ネックイン部
７：フランジ部
１０：アルミシームレス缶
Ｙ：最薄肉部
Ｚ：テーパー領域
２０：ブランク缶
【図１】
2018177289.tif 000004
【図２】
2018177289.tif 000005
【図３】
2018177289.tif 000006
【図４】
2018177289.tif 000007
【図５】
2018177289.tif 000008
【図６】
2018177289.tif 000009